АБРАЗИВНАЯ ПРОВОЛОКА ДЛЯ РЕЗКИ, СПОСОБ ЕЕ ИЗГОТОВЛЕНИЯ И ЕЕ ПРИМЕНЕНИЕ

1. Абразивная проволока, содержащая стальной сердечник и наружное покрытие, содержащее связующее и абразивные частицы, причем указанное связующее образовано по меньшей мере из одного слоя сплава никель-кобальт с содержанием кобальта от 20 до 85% по отношению к массе сплава Ni-Co.
2. Абразивная проволока по п. 1, отличающаяся тем, что сплав Ni-Co содержит от 37 до 65% кобальта.
3.Абразивная проволока по п. 1 или 2, отличающаяся тем, что наружное покрытие содержит два слоя связующего, выполненных из сплава Ni-Co с содержанием кобальта, независимо друг от друга, от 20 до 85% .
4. Абразивная проволока по п. 1 или 2, отличающаяся тем, что сплав Ni-Co содержит серу преимущественно от 100 до 1000 мас.ч/млн.
2
3
4
2
2
3
5. Абразивная проволока по п. 1 или 2, отличающаяся тем, что абразивные частицы выполнены из материала, выбранного из группы, содержащей карбид кремния SiC; диоксид кремния SiO; карбид вольфрама WC; нитрид кремния SiN; нитрид бора BN; диоксид хрома CrO; оксид алюминия AlO; алмаз; при этом алмазы предварительно покрыты никелем, железом, кобальтом, медью или титаном или их сплавами.
6. Абразивная проволока по п. 1 или 2, отличающаяся тем, что абразивные частицы образованы из зерен по меньшей мере частично покрытых пленкой, выполненной из ферромагнитного материала.
7. Способ изготовления абразивной проволоки по любому из предыдущих пунктов, включающий этапы:
нанесения электроосаждением на стальную проволоку покрытия, содержащего связующее и абразивные частицы, причем указанное связующее выполнено из слоя сплава никель-кобальт с содержанием кобальта от 20 до 85% по отношению к массе сплава Ni-Co путем пропускания в электролитной ванне (B1), содержащей, по меньшей мере, ионы кобальта (II) и никеля (II), а также абразивные частицы;
2
факультативно, нанесения электроосаждением дополнительного связующего слоя путем пропускания в электролитной ванне (B), содержащей, по меньшей мере, ионы кобальта (II) и никеля (II), причем указанный дополнительный слой выполнен из сплава Ni-Co с содержанием кобальта от 20 до 85%.
1
2
8. Способ изготовления абразивной проволоки по п. 7, отличающийся тем, что ванны (B) и (B) содержат, независимо друг от друга, от 1 до 150 г/л ионов кобальта (II) и от 50 до 150 г/л ионов никеля (II).
1
9. Способ изготовления абразивной проволоки по п. 7 или п. 8, отличающийся тем, что ванна (B) содержит от 1 до 100 г/л абразивных частиц.
10. Применение абразивной проволоки по любому из пп. 1-6 для резки материала, выбранного из группы, содержащей кремний, сапфир и карбид кремния.